(57)【要約】本発明は、平均抵抗率１０００Ω・ｃｍ以上のシリコン単結晶基板を製造する方法であって、ＦＺ法により窒素を添加しながらシリコン単結晶インゴットを育成し、該育成したインゴットを切断してシリコン単結晶基板を作製し、該作製した基板に、９００〜１２５０℃の温度で１０〜１２０分の熱処理を行うことを特徴とするシリコン単結晶基板の製造方法及び該熱処理を行った後、前記作製した基板の抵抗率及び／又は面内抵抗率分布を測定することを特徴とするシリコン単結晶基板の抵抗特性測定方法及び保証方法である。これにより、窒素を添加した１０００Ω・ｃｍを超える高抵抗率シリコン単結晶基板において、半導体素子製造工程中に熱処理を行っても抵抗率が大きく変化しないシリコン単結晶基板の製造方法及びシリコン単結晶基板製品の正確な抵抗特性保証を行うことを可能にするシリコン単結晶基板の抵抗特性測定方法及び抵抗特性保証方法が提供される。
2005010243.tif 000002
【特許請求の範囲】
【請求項１】
平均抵抗率が１０００Ω・ｃｍ以上のシリコン単結晶基板を製造する方法であって、少なくとも、フローティングゾーン法（ＦＺ法）により窒素を添加しながらシリコン単結晶インゴットを育成し、該育成したシリコン単結晶インゴットを切断してシリコン単結晶基板を作製し、該作製したシリコン単結晶基板に、９００〜１２５０℃の温度で１０〜１２０分の熱処理を行うことを特徴とするシリコン単結晶基板の製造方法。
【請求項２】
前記シリコン単結晶インゴットに添加する窒素濃度を３×１０１４ａｔｏｍｓ／ｃｍ３以上とすることを特徴とする請求項１に記載のシリコン単結晶基板の製造方法。
【請求項３】
前記シリコン単結晶基板に行う熱処理を、ウェット酸素雰囲気、ドライ酸素雰囲気、窒素雰囲気のいずれか１つの雰囲気下で行うことを特徴とする請求項１または２に記載のシリコン単結晶基板の製造方法。
【請求項４】
フローティングゾーン法（ＦＺ法）により育成されたシリコン単結晶インゴットから作製した面内の平均抵抗率が１０００Ω・ｃｍ以上のシリコン単結晶基板の抵抗特性を測定する方法であって、窒素を添加しながらシリコン単結晶インゴットを育成し、該育成したシリコン単結晶インゴットを切断してシリコン単結晶基板を作製し、該作製したシリコン単結晶基板に、９００〜１２５０℃の温度で１０〜１２０分の熱処理を行った後、前記作製したシリコン単結晶基板の抵抗率及び／又は面内抵抗率分布を測定することを特徴とするシリコン単結晶基板の抵抗特性測定方法。
【請求項５】
前記シリコン単結晶インゴットに添加する窒素濃度を３×１０１４ａｔｏｍｓ／ｃｍ３以上とすることを特徴とする請求項４に記載のシリコン単結晶基板の抵抗特性測定方法。
【請求項６】
前記シリコン単結晶基板に行う熱処理を、ウェット酸素雰囲気、ドライ酸素雰囲気、窒素雰囲気のいずれか１つの雰囲気下で行うことを特徴とする請求項４または５に記載のシリコン単結晶基板の抵抗特性測定方法。
【請求項７】
請求項４乃至６のいずれか１項に記載のシリコン単結晶基板の抵抗特性測定方法により測定された測定値を前記作製したシリコン単結晶基板の抵抗率及び／又は面内抵抗率分布の保証値として用いることを特徴とするシリコン単結晶基板の抵抗特性保証方法。
【発明の詳細な説明】
【技術分野】
【０００１】  本発明は、窒素が添加された高抵抗率のシリコン単結晶基板の製造方法及び抵抗特性測定方法並びに抵抗特性保証方法に関する。
【背景技術】
【０００２】  従来、シリコン単結晶基板の製造またはこれを使用する半導体素子の製造においては、シリコン単結晶基板は不純物拡散、酸化工程、ゲッタリング処理等を目的として、６００〜１３００℃前後の広範囲の温度範囲で熱処理をその工程中に受ける。【０００３】  一方、例えば１０００℃以上の高温領域における熱処理の際にシリコン単結晶基板に発生する熱応力による転位発生の抑制、あるいは単結晶育成時における結晶欠陥の発生を防止する目的で、シリコン単結晶育成時に窒素を添加することが知られている。【０００４】  ところが、窒素が添加されたシリコン単結晶基板は、熱処理を施すと、その抵抗率が熱処理前の値から変化することが知られている。このため、このような窒素が添加されたシリコン単結晶基板に、前述のような半導体素子の製造工程中の熱処理を行うと、抵抗率が変化し、製造する半導体素子の特性も変化してしまうという好ましくない問題があった。【０００５】  このような問題点に対して、少なくとも半導体素子製造工程前に、シリコン単結晶基板に９００〜１２５０℃の温度で約１０〜６０分の熱処理を行うことにより、半導体素子製造工程で行われる熱処理によっても抵抗率が変化しないシリコン単結晶基板の製造方法が開示されている（特許第２７４２２４７号公報）。【０００６】  一方、近年、基板面内での平均抵抗率が１０００Ω・ｃｍを超えるような高抵抗率のシリコン単結晶基板の需要が高まっている。ところが、熱処理前の抵抗率が３０００Ω・ｃｍのＮ型シリコン単結晶基板の場合、熱処理後の抵抗率が９００Ω・ｃｍ以上も変化する場合がある。このような高抵抗率の結晶の育成では、抵抗率の制御が非常に困難なものとなっていた。【０００７】  ここで、シリコン単結晶基板の抵抗率評価の方法の一つとして、一枚の基板面内の抵抗率の分布である面内抵抗率分布を評価する方法がある。面内抵抗率分布を評価する指標として、ＲＲＧ（Ｒａｄｉａｌ  Ｒｅｓｉｓｔｉｖｉｔｙ  Ｇｒａｄｉｅｎｔ）が主に用いられる。ＲＲＧとは、一枚のシリコン単結晶基板面内の任意の位置で測定した抵抗率測定群の中の最大値と最小値の差を、最小値で除した値を百分率で表したものである。すなわち、抵抗率の最大値をρｍａｘ、最小値をρｍｉｎとすると、ＲＲＧは下記式で表される。【０００８】
2005010243.tif 000003
【０００９】  この値が小さいほど、シリコン単結晶基板の面内抵抗率分布はより均一であり、半導体素子製造工程において、一枚のシリコン単結晶基板から製造される半導体素子の各々の抵抗率は均一なものとなる。すなわち、ＲＲＧが小さいシリコン単結晶基板である程、均一な抵抗率の半導体素子の収率が高いので好ましい。
【発明の開示】
【００１０】  本発明は、窒素を添加した、１０００Ω・ｃｍを超えるような高抵抗率のシリコン単結晶基板において、半導体素子製造工程中に熱処理を行っても抵抗率が大きく変化しないシリコン単結晶基板の製造方法、及び、シリコン単結晶基板製品の正確な抵抗特性保証を行うことを可能にするシリコン単結晶基板の抵抗特性測定方法及び抵抗特性保証方法を提供することを目的とする。
尚、ここで抵抗特性とは、抵抗率、面内抵抗率分布等を意味する。
【００１１】  上記目的達成のため、本発明は、平均抵抗率が１０００Ω・ｃｍ以上のシリコン単結晶基板を製造する方法であって、少なくとも、フローティングゾーン法（ＦＺ法）により窒素を添加しながらシリコン単結晶インゴットを育成し、該育成したシリコン単結晶インゴットを切断してシリコン単結晶基板を作製し、該作製したシリコン単結晶基板に、９００〜１２５０℃の温度で１０〜１２０分の熱処理を行うことを特徴とするシリコン単結晶基板の製造方法を提供する。
【００１２】  このように、高抵抗率のシリコン単結晶基板の作製に適するＦＺ法により窒素を添加しながら育成したシリコン単結晶インゴットを切断して作製した面内の平均抵抗率が１０００Ω・ｃｍ以上のシリコン単結晶基板に、９００〜１２５０℃の温度で１０〜１２０分の熱処理を行えば、添加した窒素のドナーとしての作用を消去し、その後の半導体素子製造工程等での熱処理においても抵抗率が大きく変化しないシリコン単結晶基板を製造することができる。
【００１３】  このとき、前記シリコン単結晶インゴットに添加する窒素濃度を３×１０１４ａｔｏｍｓ／ｃｍ３以上とすることが好ましい。
このように育成中にシリコン単結晶インゴットに添加する窒素濃度が３×１０１４ａｔｏｍｓ／ｃｍ３以上であれば、窒素のドナーとしての抵抗率に対する寄与が大きいため、その作用を消去する熱処理を行うことにより抵抗率変化の抑制効果もより高いものとなる。
尚、シリコン単結晶に添加する窒素濃度が５×１０１５ａｔｏｍｓ／ｃｍ３を超えると単結晶化しなくなり、１×１０１５ａｔｏｍｓ／ｃｍ３以下とすることで確実に無転位化した単結晶を育成できる。
【００１４】  また、前記シリコン単結晶基板に行う熱処理を、ウェット酸素雰囲気、ドライ酸素雰囲気、窒素雰囲気のいずれか１つの雰囲気下で行うことが好ましい。
このように、前記熱処理をウェット酸素雰囲気、ドライ酸素雰囲気、窒素雰囲気のいずれか１つの雰囲気下で行うことにより、窒素のドナーとしての作用の消去を効果的に行うことができる。
【００１５】  また、本発明は、フローティングゾーン法（ＦＺ法）により育成されたシリコン単結晶インゴットから作製した面内の平均抵抗率が１０００Ω・ｃｍ以上のシリコン単結晶基板の抵抗特性を測定する方法であって、窒素を添加しながらシリコン単結晶インゴットを育成し、該育成したシリコン単結晶インゴットを切断してシリコン単結晶基板を作製し、該作製したシリコン単結晶基板に、９００〜１２５０℃の温度で１０〜１２０分の熱処理を行った後、前記作製したシリコン単結晶基板の抵抗率及び／又は面内抵抗率分布を測定することを特徴とするシリコン単結晶基板の抵抗特性測定方法を提供する。
【００１６】  このように、高抵抗率のシリコン単結晶基板の作製に適するＦＺ法により窒素を添加しながら育成したシリコン単結晶インゴットを切断して作製した面内の平均抵抗率が１０００Ω・ｃｍ以上のシリコン単結晶基板に、９００〜１２５０℃の温度で１０〜１２０分の熱処理を行った後、前記作製したシリコン単結晶基板の抵抗率及び／又は面内抵抗率分布を測定すれば、添加した窒素のドナーとしての作用が消去された後の抵抗特性（抵抗率及び／又は面内抵抗率分布）を測定することとなる。従って１０００Ω・ｃｍ以上のような高抵抗率のシリコン単結晶基板であっても、抵抗特性はその後の半導体素子製造工程等での熱処理においても前記測定した抵抗特性から大きく変化しないので、シリコン単結晶基板製造において正確な抵抗特性保証が可能になる。
【００１７】  このとき、前記シリコン単結晶インゴットに添加する窒素濃度を３×１０１４ａｔｏｍｓ／ｃｍ３以上とすることが好ましい。
このように育成中にシリコン単結晶インゴットに添加する窒素濃度が３×１０１４ａｔｏｍｓ／ｃｍ３以上であれば、欠陥等の発生防止効果が高いとともに、窒素のドナーとしての抵抗特性に対する寄与が大きいため、その作用を消去する熱処理を行うことにより抵抗特性変化の抑制効果もより高いものとなり、本発明に従う抵抗特性測定方法によってより正確な抵抗特性の保証が可能となる。
【００１８】  また、前記シリコン単結晶基板に行う熱処理を、ウェット酸素雰囲気、ドライ酸素雰囲気、窒素雰囲気のいずれか１つの雰囲気下で行うことが好ましい。
このように、前記熱処理をウェット酸素雰囲気、ドライ酸素雰囲気、窒素雰囲気のいずれか１つの雰囲気下で行うことにより、窒素のドナーとしての作用の消去を効果的に行うことができるので、その後より正確かつ迅速に抵抗特性を測定することができる。
【００１９】  また、本発明は、前記いずれかのシリコン単結晶基板の抵抗特性測定方法により測定された測定値を前記作製したシリコン単結晶基板の抵抗率及び／又は面内抵抗率分布の保証値として用いることを特徴とするシリコン単結晶基板の抵抗特性保証方法を提供する。
【００２０】  このように、前記の抵抗特性測定方法によって測定されたシリコン単結晶基板の抵抗特性は、半導体素子製造工程等でシリコン単結晶基板に熱処理が施されても変化しない値であるので、これをシリコン単結晶基板製品の保証値として用いることは信頼度の高い抵抗特性の保証方法となる。
【００２１】  本発明に従い、平均抵抗率が１０００Ω・ｃｍ以上のシリコン単結晶基板を製造する際に、少なくとも、フローティングゾーン法（ＦＺ法）により窒素を添加しながらシリコン単結晶インゴットを育成し、該育成したシリコン単結晶インゴットを切断してシリコン単結晶基板を作製し、該作製したシリコン単結晶基板に、９００〜１２５０℃の温度で１０〜１２０分の熱処理を行えば、転位や結晶欠陥の発生の抑制のために添加した窒素のドナーとしての作用の消去をあらかじめ行うことができるので、その後にシリコン単結晶基板が半導体素子製造工程等で様々な熱処理を受けても、平均抵抗率が１０００Ω・ｃｍ以上の場合に発生するシリコン単結晶基板の抵抗率の大きな変化を抑制することができる。
【００２２】  また、本発明に従い、ＦＺ法により育成され、育成中に窒素を添加したシリコン単結晶インゴットをスライス切断して作製した、面内の平均抵抗率が１０００Ω・ｃｍ以上のシリコン単結晶基板の抵抗特性を測定する際に、９００〜１２５０℃の温度で１０〜１２０分の熱処理を行った後、前記作製したシリコン単結晶基板の抵抗率及び／又は面内抵抗率分布を測定するようにすれば、添加した窒素のドナーとしての作用が消去された後の抵抗特性を測定することになり、シリコン単結晶基板の抵抗特性はその後の半導体素子製造工程等での熱処理においても前記測定した抵抗特性から大きく変化しないので、１０００Ω・ｃｍ以上のような高抵抗率のシリコン単結晶基板の製造においても正確な抵抗特性の保証が可能になる。従ってこのように測定した抵抗特性を保証値として用いれば信頼度の高い抵抗特性の保証方法となる。
【図面の簡単な説明】
【００２３】［図１］本発明に従ったシリコン単結晶基板の製造工程の一例を示す図である。
［図２］本発明に従ったシリコン単結晶基板の抵抗率及び／又は面内抵抗率分布測定工程の一例を示す図である。
［図３］本発明の実施例１における、熱処理によるシリコン単結晶基板の面内抵抗率分布の変化を示すグラフである。
［図４］本発明の実施例２における、Ｎ型又はＰ型のシリコン単結晶基板についての熱処理前の面内平均抵抗率に対する熱処理後の面内平均抵抗率を示すグラフである。
［図５］本発明の実施例３における、熱処理前のシリコン単結晶基板の面内抵抗率分布を示すグラフである。
［図６］本発明の実施例３における、熱処理後のシリコン単結晶基板の面内抵抗率分布を示すグラフである。
［図７］本発明の実施例４における、サンプルＡ〜Ｄの熱処理前後の面内抵抗率分布を示すグラフである。
［図８］本発明の実施例４における、シリコン単結晶基板の熱処理前の面内平均抵抗率に対する熱処理後のＲＲＧ変化を示すグラフである。
【発明を実施するための最良の形態】
【００２４】  以下では、本発明の実施の形態について説明するが、本発明はこれに限定されるものではない。
本発明者らの調査によると、窒素を添加したシリコン単結晶基板において半導体製造工程中の熱処理により発生する抵抗率の変化は、シリコン単結晶基板の熱処理前の抵抗率が高いほど大きくなる。そして、近年需要が高まっている平均抵抗率が１０００Ω・ｃｍのシリコン単結晶基板においてはこの抵抗率の変化が顕著であり、特に熱処理前の抵抗率が３０００Ω・ｃｍを越えるものでは、熱処理前後の抵抗率の乖離が著しく大きくなっていた。【００２５】  例えば、熱処理前の抵抗率が３０００Ω・ｃｍのＮ型シリコン単結晶基板の場合、熱処理後に抵抗率が３０％以上、すなわち９００Ω・ｃｍ以上も変化する場合があった。また、１００００Ω・ｃｍのものでは、１００％の変化率に達する場合があった。すなわち、熱処理前の抵抗率が１００００Ω・ｃｍのＮ型シリコン単結晶基板の場合には、熱処理により抵抗率が２００００Ω・ｃｍに達する場合があった。従ってそのようなシリコン単結晶基板を用いた半導体素子製造工程においては、例えば抵抗率が１００００Ω・ｃｍのシリコン単結晶基板を基にした設計の半導体素子製造工程を施しても、工程中の熱処理により抵抗率が２００００Ω・ｃｍとなる場合があり、その結果製造した半導体素子の特性が設計通りにならないといった問題を生じる。従って、半導体素子製造工程前に測定した抵抗率は信頼度の低い値となってしまう。【００２６】  一方、シリコン単結晶基板の製造工程においては、例えば抵抗率が２００００Ω・ｃｍとなるようにＮ型不純物が添加されるよう設計してシリコン単結晶インゴットを育成したとしても、シリコン単結晶インゴットをスライス切断してシリコン単結晶基板を作製した時点での抵抗率が１００００Ω・ｃｍとなる場合があり、設計の精度の保証ができないといった問題を生じる。このような高抵抗率の結晶の育成では、わずかなドナーの発生でも抵抗率への影響が大きく、問題となることが判った。特に１０００Ω・ｃｍ以上で問題が大きくなることが判った。【００２７】  ここで面内抵抗率分布に着目すると、例えば熱処理前の平均抵抗率が８０００Ω・ｃｍのＮ型シリコン単結晶基板の場合、熱処理前はＲＲＧが５０％程度の値であったものが、熱処理後には２０％程度にまで減少する場合があった。この場合、熱処理前と後のＲＲＧの差は３０％である。また、１００００Ω・ｃｍのものでは、熱処理前と後でのＲＲＧの差が６０％にも達する場合があった。このようにシリコン単結晶基板の平均抵抗率が高いほど面内抵抗率分布の変化率も高いので、正確な面内抵抗率分布の品質保証を大きく阻害する要因となる。【００２８】  従ってそのようなシリコン単結晶基板を用いた半導体素子製造工程においては、例えばＲＲＧが５０％の面内抵抗率分布をもつシリコン単結晶基板を基にした設計の半導体素子製造工程を施しても、工程中の熱処理によりＲＲＧが２０％程度となる場合があり、その結果製造した半導体素子の特性が設計通りにならないといった問題を生じる。さらに、ＲＲＧを不適当に高く見積もってしまうことにより、均一な抵抗率をもつ半導体素子の製品収率を不適当に低く見積もってしまう可能性もある。従って、半導体素子製造工程前に測定したＲＲＧ等の面内抵抗率分布の値は信頼度の低い値となってしまう。【００２９】  一方、シリコン単結晶基板の製造工程においては、例えば基板の製品規格値がＲＲＧで２０％以下であるような場合に、ある基板の測定したＲＲＧが５０％であれば規格外であるが、そのような基板であってもその後の熱処理でＲＲＧが低下して規格値を満たすような場合が起こる。そのような場合には面内抵抗率分布の値が信頼度の低い値となるだけでなく、シリコン単結晶基板製品の収率を著しく悪化させてしまうこととなる。【００３０】  このようなＲＲＧの変化が起こる理由は以下のようなものと考えられる。窒素は転位や結晶欠陥の抑制のために添加されるが、Ｎ型ドナーとしても作用する。ここで窒素は、単結晶成長時の境界拡散層の不均一分布及び温度分布の不均一性により基板面内に不均一に含まれているため、結果として面内抵抗率分布が不均一になっている。このときＲＲＧも大きい値となる。この現象はシリコン単結晶基板の抵抗率が高いほど、結晶に本来抵抗率調整のために添加されるドナーの量が少ないため、それにするドナーとして作用する窒素の量の比率が大きくなるので影響が大きく、ドナー消去熱処理による面内抵抗率分布の変動が大きくなる。このような窒素の分布の不均一性は、ＦＺ法により育成されたシリコン単結晶インゴットから作製されたシリコン単結晶基板において特に顕著である。また、シリコン単結晶インゴットの直径が１００ｍｍ、１５０ｍｍと大きくなるにつれてさらに顕著なものとなる。【００３１】  以上の点に鑑み、本発明者らは、シリコン単結晶基板に９００〜１２５０℃の温度で１０〜１２０分の熱処理を行えば、窒素を添加した平均抵抗率１０００Ω・ｃｍ以上の高抵抗率のシリコン単結晶基板であっても、その後の半導体素子製造工程等で熱処理を行っても前述のような著しい抵抗率の変化が発生しないことを見出した。
また、このように９００〜１２５０℃の温度で１０〜１２０分の熱処理を行った後に抵抗率や面内抵抗率分布等の抵抗特性の測定を行えば、その後の半導体素子製造工程等で熱処理を行っても前述のような著しい抵抗特性の変化が発生しないようにすることができ（熱処理してから抵抗特性を測定することになり）、信頼度の高い抵抗特性保証ができることを見出し、本発明を完成させた。【００３２】  以下では、本発明の一例を図を参照して詳細に説明する。
図１は、本発明に従ったシリコン単結晶基板の製造工程の一例を示す図であり、図２は、本発明に従ったシリコン単結晶基板の抵抗率及び／又は面内抵抗率分布測定工程の一例を示す図である。はじめに、図１を用いて、シリコン単結晶基板の製造工程について説明する。【００３３】  まず、従来のＦＺ法による単結晶製造装置により抵抗率を１０００Ω・ｃｍ以上の所望の値に設定してシリコン単結晶インゴットを育成する（図１Ａ）。抵抗率を所望の値とするためにＮ型またはＰ型の不純物を育成中に添加することもできる。例えばＰＨ３、ＳｂＨ３、ＡｓＨ３等の原料ガスをアルゴンガス等のキャリアガスで希釈して溶融帯に吹き付けることによりＮ型不純物であるＰ、Ｓｂ、Ａｓを添加することができる。Ｐ型不純物であるＢを添加するにはＢ２Ｈ６等を原料ガスとすればよい。【００３４】  そして、シリコン単結晶インゴットの育成中に、単結晶製造装置の炉内をアルゴンガス又はアルゴンと水素の混合ガスからなる雰囲気ガスで満たし、そこに窒素ガス又は窒素を含む化合物ガスを混合することにより、シリコン単結晶インゴットに窒素を添加する。窒素を含む化合物ガスとしてはアンモニア、ヒドラジン、三フッ化窒素等のガスを用いることができる。このとき添加される窒素は、シリコン単結晶インゴット育成時にスワールやＤ欠陥等の結晶欠陥が発生するのを防止し、またシリコン単結晶基板に熱処理を加えた際に熱応力により発生する転位を抑制する作用がある。特に添加する窒素濃度が３×１０１４ａｔｏｍｓ／ｃｍ３以上であれば、上記の結晶欠陥や転位の抑制に十分な濃度であり、かつ後述する本発明の効果を十分なものとすることができる。【００３５】  このとき添加される窒素は、境界拡散層の不均一分布及び温度分布の不均一性等により、面内に不均一に含まれる。このため、窒素のドナーとしての作用により、面内抵抗率分布が不均一となる原因となる。特にシリコン単結晶インゴットをＦＺ法により育成する場合、ＦＺ法では溶融帯の融液容量が比較的小さく自然対流により添加物が単結晶に不均一に取り込まれやすいので、不均一性が顕著になる。【００３６】  次に、このようにして育成したシリコン単結晶インゴットを円筒ブロック状に切断し、外径研削した後に必要に応じてオリエンテーションフラット加工を施す（図１Ｂ）。そしてこのようにして加工したシリコン単結晶インゴットを内周刃スライサーやワイヤソー等を用いて所定の厚さにスライス切断してシリコン単結晶基板を作製する（図１Ｃ）。このように作製したシリコン単結晶基板に基板加工を施す（図１Ｄ）。具体的には、基板周辺のカケやチップを防ぐための面取り加工や、基板表面の平坦度と面平行度を高めるためのラッピング加工であり、その後にエッチング処理して上記機械加工プロセスで生じた表面の破砕層を除去する。さらに必要に応じて半導体素子製造工程で行われるゲッタリング熱処理の準備工程として裏面ゲッタリング処理を行う。この裏面ゲッタリング処理は、数〜数十μｍの粒径のＳｉＯ２で基板裏面をサンドブラスティングあるいは回転研磨して機械的ダメージ層を導入することより行うことができる。これらの工程はいずれも従来知られた方法で行うことができるものである。このように���て作製されたシリコン単結晶基板に後述する熱処理を行い（図１Ｅ）、その後表面を鏡面研磨してシリコン単結晶基板を製造する（図１Ｆ）。【００３７】  前述の熱処理（図１Ｅ）は９００〜１２５０℃の温度で１０〜１２０分間行うことが好ましい。このような温度であれば、熱処理時間が長時間に及ぶことがなく、また加熱冷却時に熱応力により結晶欠陥が発生する可能性を小さくすることができるので特に好適である。熱処理の際の昇温速度については、例えば毎分１℃〜１０℃とすることができるが、熱処理を受けるシリコン単結晶基板が急激な昇温により発生する熱応力によりスリップが発生したり、極端なケースでは破壊されたり、あるいは結晶性が劣化したりしない限り自由に選ぶことができる。【００３８】  シリコン単結晶基板がＮ型の場合、この熱処理により抵抗率が上昇する。すなわち、Ｎ型シリコン単結晶基板の場合は、添加された窒素が添加されたＮ型不純物と同様にドナーとして作用するため、本来シリコン単結晶基板にＮ型不純物により与えられる抵抗率と比較して見かけの抵抗率が低い事に由来すると推測される。この場合、熱処理を行うことにより窒素のドナーとしての作用が消去され、シリコン単結晶基板本来の抵抗率に回復した結果、抵抗率が上昇したように見える。このようにシリコン単結晶基板の抵抗率がＮ型不純物により与えられる本来の抵抗率に回復すれば、その後シリコン単結晶基板に半導体素子製造工程等で熱処理を行っても、抵抗率は変化しない。【００３９】  さらにドナーとしての窒素は、単結晶成長時の境界拡散層の不均一分布及び温度分布の不均一性により基板面内に不均一に含まれているため、結果として面内抵抗率分布が不均一になっており、そのためＲＲＧも大きい値を示す。この現象は特にＦＺ法で単結晶を育成した場合に顕著である。しかし前記熱処理を行うことにより基板面内に不均一に分布していた窒素のドナーとしての作用が消去され、シリコン単結晶基板本来の面内抵抗率分布が顕在した結果、ＲＲＧが低下する。この現象はシリコン単結晶基板の抵抗率が高いほど、結晶に本来抵抗率調整のために添加されるＮ型不純物の量が少なく、それに対するドナーとして作用する窒素の量の比率が大きくなるため影響が大きく、ドナー消去による面内抵抗率分布の変動が大きくなる。このようにシリコン単結晶基板のＲＲＧがＮ型不純物により与えられる本来のＲＲＧに回復すれば、その後シリコン単結晶基板に半導体素子製造工程等で熱処理を行っても、ＲＲＧは変化しない。【００４０】  一方、シリコン単結晶基板がＰ型の場合、この熱処理により抵抗率が低下する。すなわち、Ｐ型シリコン単結晶基板の場合は、アクセプターとしてのＰ型不純物の方が優勢であることから、添加された窒素がドナーとして抵抗率にＰ型不純物とは逆の寄与をするために、本来シリコン単結晶基板にＰ型不純物により与えられる抵抗率と比較して見かけの抵抗率が上昇していることになる。従って、熱処理を行うことにより窒素のドナーとしての作用が消去され、シリコン単結晶基板本来の抵抗率に回復した結果、抵抗率が低下したように見える。このようにシリコン単結晶基板の抵抗率がＰ型不純物により与えられる本来の抵抗率に回復すれば、その後シリコ��単結晶基板に半導体素子製造工程等で熱処理を行っても、抵抗率は変化しない。【００４１】  この場合も、ドナーとしての窒素が基板面内に不均一に含まれているため、結果として面内抵抗率分布が不均一になっており、そのためＲＲＧも大きい値を示す。しかし前記熱処理を行うことにより不均一に分布していた窒素のドナーとしての作用が消去され、シリコン単結晶基板本来の面内抵抗率分布が顕在した結果、ＲＲＧが低下する。【００４２】  いずれの場合でも、平均抵抗率が１０００Ω・ｃｍ以上のような高抵抗率の場合は、Ｎ型またはＰ型不純物の濃度が比較的小さいため、転位や結晶欠陥の発生を抑制するために添加された窒素がドナーとして見かけの抵抗率及び面内抵抗率分布に寄与する割合が大きい。従ってこのような熱処理により窒素のドナーとしての作用を消去してシリコン単結晶基板の抵抗率を本来の抵抗率及び面内抵抗率分布に回復させる効果も著しく高いことになる。特に窒素濃度が３×１０１４ａｔｏｍｓ／ｃｍ３以上であれば、窒素のドナーとしての見かけの面内抵抗率分布に対する寄与が十分に大きいため、熱処理の効果はより高いものになる。また、シリコン単結晶基板の直径が大きいほど窒素の不均一な分布による面内抵抗率分布の不均一性が大きく、ＲＲＧも大きくなる傾向があるので、熱処理によりＲＲＧを本来の値に回復させる効果が高いものとなる。【００４３】  また、熱処理を行う際には、ウェット酸素雰囲気、ドライ酸素雰囲気、窒素雰囲気のいずれか１つの雰囲気下でおこなうことが好ましい。これらの雰囲気下であれば、熱処理を効果的に行うことができる。窒素を添加したシリコン単結晶基板内では、窒素分子が原子空孔と複合体を形成してドナーとして作用していると考えられるが、酸素雰囲気下で熱処理すると、シリコン単結晶基板の表面にＳｉＯ２膜が形成されることにより格子間Ｓｉが内方拡散され、原子空孔が消滅し、ドナー作用が消去される。ウェット酸素雰囲気とドライ酸素雰囲気では、ウェット酸素雰囲気の方がＳｉＯ２膜の形成速度が速いので、熱処理がより効果的となる。窒素雰囲気の場合は、ドナー作用の消去に関して、格子間Ｓｉの内方拡散のみならず原子空孔の外方拡散による効果が大きいものと推測される。【００４４】  次に、図２を用いて、シリコン単結晶基板の抵抗率及び／又は面内抵抗率分布測定工程について説明する。図２Ａ〜図２Ｅの工程については前記の図１Ａ〜図１Ｅの工程と同一である。【００４５】  そして、このようにして熱処理を行なった（図２Ｅ）シリコン単結晶基板の抵抗率及び／又は面内抵抗率分布等の抵抗特性を測定する（図２Ｆ）。抵抗特性は例えば四探針法、広がり抵抗法、ホール効果法等で行うことができ、抵抗率の均一性の指標としてＲＲＧ等を用いることができる。前述のように本発明では熱処理により抵抗率はＮ型又はＰ型不純物により与えられる本来の抵抗率に回復しているので、この時測定した抵抗特性は、その後の半導体素子製造工程等で施される様々な熱処理の後の抵抗特性とほぼ同一である。従ってこのように熱処理後に抵抗特性を測定すれば、例えば半導体素子製造工程等で素子特性の設計をする場合などにこのように測定した抵抗率やＲＲＧ等を保証値として用いることができ、１０００Ω・ｃｍ以上の高抵抗率であっても、製造工程中の熱処理により素子特性が変化せずに、設計どおりの素子製造が可能となる。【００４６】  またシリコン単結晶基板の製造工程においては、このような熱処理後に測定した抵抗特性を用いて製造設計を行えばより設計精度の高い製造工程とすることができる。また、シリコン単結晶基板の製造ロットの抵抗率及び／又はＲＲＧを、ロットから適宜選択したシリコン単結晶基板の抵抗率及び／又はＲＲＧで代表させて保証するような場合でも、その代表させる基板をこのように熱処理した後に抵抗率及び／又はＲＲＧを測定し、それを保証値として用いることにより、その製造ロットの全てのシリコン単結晶基板を熱処理して抵抗率及び／又はＲＲＧを測定しなくても、それらのシリコン単結晶基板の本来の抵抗率及び／又はＲＲＧを保証することが可能になる。【００４７】  以下に本発明の実施例をあげてさらに具体的に説明するが、本発明はこれらに限定されるものではない。
【実施例１】  直径１２５ｍｍのＮ型シリコン単結晶インゴットをＦＺ法により育成し、育成中に窒素ガスにより窒素を添加した。このときの添加された窒素の全てがドナーとして作用するわけではないが、少なくともドナーとして作用する窒素の濃度は後述するように約５ｐｐｔａ（＝２．５×１０１１ａｔｏｍｓ／ｃｍ３）と見積もられる。次に、該育成したシリコン単結晶インゴットをスライス切断して面方位｛１１１｝のシリコン単結晶基板を作製した。該作製したシリコン単結晶基板の面内の抵抗率分布を測定したところ、面内の平均抵抗率（Ｒａｖｅ）は１５８５Ω・ｃｍであった。【００４８】  前記作製したシリコン単結晶基板にドライ酸素雰囲気下で、１２００℃、１００分の熱処理を行った。該熱処理後のシリコン単結晶基板の面内の抵抗率分布を測定したところ、面内の平均抵抗率（Ｒａｖｅ）は熱処理前の平均抵抗率より８．９％程度上昇し、１７２７Ω・ｃｍであった。この後シリコン単結晶基板に試験的に６００〜１３００℃の熱処理を行ったが、面内の平均抵抗率は１７２７Ω・ｃｍからほとんど変化しなかった。この結果から、このシリコン単結晶基板の抵抗率の保証値を１７２７Ω・ｃｍとした。【００４９】  図３は上記熱処理によるシリコン単結晶基板の面内抵抗率分布の変化を示すグラフである。横軸はシリコン単結晶基板の中心からの距離（ｍｍ）を示し、縦軸は抵抗率（Ω・ｃｍ）を示す。上記のようなドライ酸素雰囲気下で１２００℃、１００分の熱処理を行うことにより特にシリコン単結晶基板の中心部で抵抗率が大きく上昇する様子が示されている。前述のように、本実施例では、上昇後の抵抗率である１７２７Ω・ｃｍをこのシリコン単結晶基板の抵抗率の保証値とした。なお、このときの抵抗率の上昇は窒素のドナーとしての作用の消去によるものと考えられるので、シリコン単結晶インゴット育成中に添加された窒素によるドナー濃度は前述のように約５ｐｐｔａと見積もられる。
【実施例２】
【００５０】  直径１２５ｍｍのＮ型又はＰ型シリコン単結晶インゴットをＦＺ法により育成し、育成中に窒素ガスにより窒素を添加した。このときの添加された窒素のうち、少なくともドナーとして作用する窒素の濃度は後述するように約５ｐｐｔａと見積もられる。該育成したシリコン単結晶インゴットをスライス切断して面方位｛１１１｝のシリコン単結晶基板を作製した。このようにしてＮ型又はＰ型シリコン単結晶基板を様々な抵抗率でそれぞれ４０枚又は１０枚だけ作製した。このように作製したシリコン単結晶基板の面内の平均抵抗率を測定し、これらのシリコン単結晶基板にドライ酸素雰囲気下で、１２００℃、１００分の熱処理を行い、その後に再び面内の平均抵抗率を測定した。【００５１】  図４は、上記のＮ型又はＰ型のシリコン単結晶基板についての、熱処理前の面内平均抵抗率に対する熱処理後の面内平均抵抗率を示すグラフである。黒丸又は黒四角で表された点はそれぞれ上記で測定した熱処理後のＮ型又はＰ型のシリコン単結晶基板の面内平均抵抗率の実測値を示し、実線はドナーとして作用する窒素の濃度が５ｐｐｔａであると仮定した場合の熱処理後の面内平均抵抗率の理論値を示す。熱処理後のＮ型又はＰ型のシリコン単結晶基板の面内平均抵抗率の実測値はそれぞれ、前述した窒素のドナー作用の消去の効果により上昇又は低下している。実測値は理論値とほぼ適合する結果となっており、シリコン単結晶インゴット育成中に添加された窒素によるドナー濃度は前述のように約５ｐｐｔａと見積もられる。また、図４に示されるように、熱処理前の抵抗率が高ければ高いほど熱処理後の抵抗率の変化率が大きく、１０００Ω・ｃｍ以上の抵抗率において熱処理が必要であり、特に熱処理前の抵抗率で３０００Ω・ｃｍを越えると熱処理前後の抵抗率の乖離が大きくなり、本発明に従って９００〜１２５０℃の温度で１０〜１２０分の熱処理を行い、窒素のドナーとしての作用を消去することにより、シリコン単結晶基板の抵抗率はＮ型又はＰ型不純物により与えられる本来の抵抗率に回復するので、その後の工程中にシリコン単結品基板の抵抗率の変化を抑制することができる。そして、本発明に従う熱処理後にシリコン単結晶基板の抵抗率測定を行ってそれを保証値とすれば、その保証値を信頼度の高いものとできる。
【実施例３】
【００５２】  直径１２５ｍｍのＮ型シリコン単結晶インゴットをＦＺ法により育成し、育成中に窒素ガスにより窒素を添加した。次に、該育成したシリコン単結晶インゴットをスライス切断して面方位｛１１１｝のシリコン単結晶基板を作製し、面内抵抗率分布を測定した。図５はこのようにして測定した面内抵抗率分布を示すグラフである。横軸は測定点の基板上の位置を示し、Ｃｔｒは基板中心位置、Ｒ／２は基板中心から基板半径の１／２の位置、そしてＥｄｇｅは基板周辺位置を示す。また縦軸は抵抗率を示す。この結果からＲＲＧを算出したところ、ＲＲＧ＝５６．６％であった。【００５３】  次に、前記作製したシリコン単結晶基板にドライ酸素雰囲気下で１２００℃、１００分の熱処理を行った後、面内の抵抗率分布を測定した。図６はこのようにして測定した面内抵抗率分布を示すグラフである。この測定結果からＲＲＧを算出したところ、ＲＲＧ＝１３．６％であった。この後シリコン単結晶基板に試験的に６００〜１３００℃の熱処理を行ったが、ＲＲＧは１３．６％からほとんど変化しなかった。この結果から、このシリコン単結晶基板のＲＲＧの保証値を１３．６％とした。
【実施例４】
【００５４】  直径１２５ｍｍのＮ型シリコン単結晶インゴットをＦＺ法により育成し、育成中に窒素ガスにより窒素を添加した。そして該育成したシリコン単結晶インゴットをスライス切断して面方位｛１１１｝のシリコン単結晶基板を作製した。このようにしてＮ型シリコン単結晶基板を１０００〜１１０００Ω・ｃｍの様々な抵抗率で４８枚だけ作製した。このように作製したシリコン単結晶基板各々の面内の平均抵抗率及びＲＲＧを測定し、これらのシリコン単結晶基板にドライ酸素雰囲気下で１２００℃、１００分の熱処理を行い、その後に再び面内の平均抵抗率及びＲＲＧを測定した。【００５５】  図７は、前記作製したシリコン単結晶基板の内の４つのサンプルＡ、Ｂ、Ｃ、Ｄについて、熱処理前後の面内抵抗率分布を示すグラフである。いずれも横軸は測定点の基板上の位置を示し、縦軸は抵抗率を示す。いずれのサンプルにおいても、熱処理により窒素のドナー作用が消去し、面内抵抗率の上昇及びＲＲＧの降下が観測された。例えば熱処理前の平均抵抗率が５７００Ω・ｃｍであるサンプルＡに関しては、熱処理前のＲＲＧが３８．８％であったのに対して、熱処理後のＲＲＧは１９．６％であり、熱処理によるＲＲＧの変化量が１９．２％であった。すなわち、サンプルＡに対して本発明に従って熱処理をしなければ、後工程である半導体素子製造工程において工程中の熱処理によりＲＲＧが１９．２％も変化してしまう可能性があるが、本発明に従ってサンプルＡにドライ酸素雰囲気下で１２００℃、１００分の熱処理を行い、その後測定したＲＲＧをサンプルＡのＲＲＧ保証値にすることにより、半導体素子製造工程により変化しないとともに、十分に小さな値のＲＲＧを保証値とすることができる。【００５６】  図８は前記作製したシリコン単結晶基板の熱処理前の面内平均抵抗率に対する、熱処理後のＲＲＧの変化、すなわち当該シリコン単結晶基板の熱処理前のＲＲＧと熱処理後のＲＲＧの差を示すグラフである。縦軸の負の値は熱処理後にＲＲＧが小さくなったことを示す。図８に示すように、熱処理前の面内平均抵抗率が高くなるほど熱処理後のＲＲＧの変化が大きかった。図８には比較のため、面内平均抵抗率１０００Ω・ｃｍ未満の場合のデータも合わせてプロットしたが、これを見ると、１０００Ω・ｃｍ未満であれば、熱処理前後でそれ程ＲＲＧの変化は大きくないが、１０００Ω・ｃｍ以上ではＲＲＧの変化が大きくなり、熱処理が必要であることが判る。特に３０００Ω・ｃｍ以上では１０％以上変化する可能性がある。従って、本発明に従って、９００〜１２５０℃の温度で１０〜１２０分の熱処理を行った後にＲＲＧを測定すれば、平均抵抗率１０００Ω・ｃｍ以上の高抵抗率のシリコン単結晶基板であっても、面内抵抗率分布の保証がより正確で信頼度が高いものとなる。また、本発明の効果は、平均抵抗率が高ければ高いほど顕著になる。
以上、実施例１〜４で育成したシリコン単結晶インゴットの窒素濃度はいずれも４×１０１４〜１×１０１５ａｔｏｍｓ／ｃｍ３の間にあることをＦＴＩＲ（フーリエ変換赤外分光光度計）装置により確認された。【００５７】  なお、本発明は、上記実施形態に限定されるものではない。上記実施形態は単なる例示であり、本発明の特許請求の範囲に記載された技術的思想と実質的に同一な構成を有し、同様な作用効果を奏するものは、いかなるものであっても本発明の技術的範囲に包含される。【００５８】  例えば、実施例では面方位｛１１１｝のシリコン単結晶基板を製造したが、面方位は｛１００｝、｛１１０｝であってもよいし、これらの面方位から傾斜させた面方位をもつものであってもよい。基板の直径は１００ｍｍ未満であってもよいし、１２５ｍｍ、１５０ｍｍまたはそれ以上であってもよい。前述のように、基板の直径が大きいほど面内抵抗率分布の不均一性が大きくなるので、本発明が効果的となる。また、実施例の窒素によるドナー濃度は５ｐｐｔａ（＝２．５×１０１１ａｔｏｍｓ／ｃｍ３）であったが、５ｐｐｔａ以下となる場合であっても、１０００Ω・ｃｍ以上という、熱処理前後で抵抗率が大きく変化するような高い抵抗率のシリコン単結晶基板であれば、本発明の効果は高いものとなる。またこれ以上の窒素ドナー濃度になるような場合であれば熱処理前後の抵抗率の乖離がさらに大きくなるので、本発明の効果はさらに高いものとなる。
【図１】
2005010243.tif 000004
【図２】
2005010243.tif 000005
【図３】
2005010243.tif 000006
【図４】
2005010243.tif 000007
【図５】
2005010243.tif 000008
【図６】
2005010243.tif 000009
【図７】
2005010243.tif 000010
【図８】
2005010243.tif 000011
【国際調査報告】
2005010243.tif 000012
2005010243.tif 000013